(57)【要約】【課題】高い耐傷性を有しながら、画像のムラがなく、かつ鮮鋭度の向上した放射線画像を形成することができる放射線画像変換パネルを提供する。【解決手段】支持体１１上に輝尽性蛍光体層１２を塗設した蛍光体シート１０と、輝尽性蛍光体層１２を被覆するように設けた保護層２０とからなる放射線画像変換パネルである。保護層２０の外側の表面の算術平均傾斜Δａを０．０１４以上、０．１以下とすることで、耐傷性の高い放射線画像変換パネルを得ることができる。また、保護層２０に励起光吸収層を設けることで、保護層の界面で散乱、反射した励起光を吸収することができ、放射線画像変換パネルの鮮鋭性を向上させることができる。【選択図】図１
2005164576.tif 000002
【特許請求の範囲】
【請求項１】
支持体上に輝尽性蛍光体層を塗設した蛍光体シートと、前記輝尽性蛍光体層を被覆するように設けた保護層とからなる放射線画像変換パネルにおいて、前記保護層の外側の表面の算術平均傾斜Δａが０．０１４以上、０．１以下であることを特徴とする放射線画像変換パネル。
【請求項２】
支持体上に輝尽性蛍光体層を気相堆積法により設けた蛍光体シートと、前記輝尽性蛍光体層を被覆するように設けた保護層とからなる放射線画像変換パネルにおいて、前記保護層の外側の表面の算術平均傾斜Δａが０．０１４以上、０．１以下であることを特徴とする放射線画像変換パネル。
【請求項３】
前記保護層の外側の表面の算術平均傾斜Δａが０．００９であることを除き前記放射線画像変換パネルと同じ素材及び製造方法で形成される放射線画像変換パネルに対し、引掻強度が１．３倍以上となることを特徴とする請求項１または２に記載の放射線画像変換パネル。
【請求項４】
前記保護層に励起光を吸収する励起光吸収層を設けたことを特徴とする請求項１〜３のいずれか一項に記載の放射線画像変換パネル。
【請求項５】
前記蛍光体シートは所定の大きさに断裁されて形成されるとともに、前記保護層は前記蛍光体シートの全表面を被覆するように前記蛍光体シートの上下に配置した防湿性保護フィルムを、前記蛍光体シートの周縁よりも外側部分で互いに接着して形成されることを特徴とする請求項１〜４のいずれか一項に記載の放射線画像変換パネル。
【発明の詳細な説明】
【技術分野】
【０００１】
本発明は、輝尽性蛍光体を用いた放射線画像変換パネルに関する。
【背景技術】
【０００２】
従来、放射線画像を得るために銀塩を使用しないで放射線像を画像化する方法として、支持体上に輝尽性蛍光体層が設けられた放射線画像変換パネルを用いて放射線像を記録する方法が開発されている。
【０００３】
放射線画像変換パネルを用いて放射線像を記録するには、被写体を透過した放射線を輝尽性蛍光体層で吸収し、被写体各部の放射線透過密度に対応する放射線エネルギーを蓄積させる。輝尽性蛍光体中に蓄積された放射線エネルギーは、輝尽性蛍光体層に可視光線、赤外線などの電磁波（励起光）を照射して時系列的に励起させることにより、輝尽発光として放出させることができる。この光の強弱による信号を、例えば光電変換して電気信号とすることで、ハロゲン化銀写真感光材料などの記録材料、ＣＲＴなどの表示装置上に可視像として再生することができる。
【０００４】
輝尽性蛍光体としては、下記一般式（１）で示された輝尽性蛍光体、特にｅが０．００３≦ｅ≦０．００５の範囲内の数値を示す輝尽性蛍光体を用いることで、高感度の放射線画像変換パネルが得られることが示されている（例えば、特許文献１参照）。
【０００５】
M1X・ａM2X'2・bM3X''3：eA  ・・・（１）
［ここで、M1はLi、Na、K、Rb及びCsからなる群から選ばれる少なくとも一種のアルカリ
金属であり、M2はBe、Mg、Ca、Sr、Ba、Zn、Cd、Cu及びNiからなる群から選ばれる少なくとも一種の二価金属であり、M3はSc、Y、La、Ce、Pr、Nd、Pm、Sm、Eu、Gd、Tb、Dy、Ho
、Er、Tm、Yb、Lu、Al、Ga及びInからなる群から選ばれる少なくとも一種の三価金属であり、X、X'及びX''はF、Cl、Br及びIからなる群から選ばれる少なくとも一種のハロゲンであり、AはEu、Tb、In、Ga、Cs、Ce、Tm、Dy、Pr、Ho、Nd、Yb、Er、Gd、Lu、Sm、Y、Tl、Na、Ag、Cu及びMgからなる群から選ばれる少なくとも一種の金属であり、a、b、eはそれ
ぞれ０≦a＜０．５、０≦b＜０．５、０．０００１＜e≦１．０の範囲の数値を示す。］
【０００６】
上記の輝尽性蛍光体のうちで、特にヨウ素を含有する二価ユーロピウム賦活アルカリ土類金属弗化ハロゲン化物系蛍光体、ヨウ素を含有する二価ユーロピウム賦活アルカリ土類金属ハロゲン化物系蛍光体、ヨウ素を含有する希土類元素賦活希土類オキシハロゲン化物系蛍光体、及びヨウ素を含有するビスマス賦活アルカリ金属ハロゲン化物系蛍光体は、高輝度の輝尽発光を示す。
【０００７】
これらの輝尽性蛍光体を使用した放射線画像変換パネルは、放射線画像情報を蓄積した後、励起光の走査によって蓄積エネルギーを放出するので、走査後に再度放射線画像の蓄積を行うことができ、繰り返し使用できることが利点の一つである。すなわち、従来の放射線写真法では、一回の撮影ごとに放射線用感光材料を消費するのに対して、この放射線画像変換方法では、放射線画像変換パネルを繰り返し使用するので、資源保護、経済効率の面からも有利である。
【０００８】
このような放射線画像変換パネルは医療用のＸ線画像診断機器等にも多く用いられている。放射線画像変換パネルは、一般にシート上の支持体に輝尽性蛍光体が積層され、放射線撮影用カセッテに収納されて取り扱われることが多い。
【０００９】
放射線撮影用カセッテ（以下、「カセッテ」という）とは、放射線画像変換パネルを収納可能な平たい筐体であって、搬送時または撮影時における輝尽性蛍光体の物理的損傷を防止するとともに、撮影後の輝尽性蛍光体に励起光が照射されて蓄積された画像情報が消滅するのを防止するものである。図３に示すように、放射線画像変換パネル３０は、輝尽性蛍光体層３１がカセッテ４０の前面板４１に対向するように配置されてカセッテ４０に収納される。
【００１０】
放射線撮影は、放射線画像変換パネル３０を収納したカセッテ４０の前面板４１の外側面に対向して被写体５０を配置し、被写体５０を透過したＸ線をカセッテ４０内の放射線画像変換パネル３０に照射して行う。この方法による放射線撮影は、銀塩を使用する方式と比較して極めて少ない被爆線量で情報量の豊富な放射線画像を得ることができる。
【００１１】
この方法の実施における放射線画像変換パネルは、放射線の照射（放射線画像の記録）・励起光の照射（記録された放射線画像の読み取り）・消去光の照射（残存する放射線画像の消去）というステップを繰り返して使用される。各ステップへの移行はベルト、ローラ等の搬送手段により行われる。
【００１２】
上述したように、放射線画像記録再生方法は数々の優れた利点を有する方法であるが、この方法に用いられる放射線画像変換パネルにあっても、できる限り高感度でかつ画質（鮮鋭度、粒状性など）の良い画像を与えるものであることが望まれている。
【００１３】
従来、放射線画像変換パネルにより得られる画像の鮮鋭度は保護層の膜厚が薄ければ薄いほど高くなると考えられていた。しかし保護層の膜厚が薄いと、繰り返しの使用により、保護層表面に擦り傷や亀裂などが生じ易くなって耐久性が低下しがちである。
【００１４】
特にカセッテタイプの放射線画像変換パネルは搬送手段により繰り返し搬送される時に、蛍光体表面にある保護層に異物が付着することがある。この異物が硬い場合、保護層表面上での擦れから保護層表面に傷が発生することがあった。このように保護層表面に傷が生じると、画像に影響することが分かっており、耐傷性が高い保護層が要求されている。
【００１５】
そこで、保護層の膜厚をできるだけ薄くして鮮鋭度の低下を抑制しながら、かつ耐傷性や搬送耐久性など保護層として必要な機能を有するように、保護層材料として適切なものが選択された。例えば、ポリエチレンテレフタレートのような強度があって透明性が高いものを用いたり、数種類の樹脂を組み合わせたり、耐傷性の高いフッ素系樹脂含有樹脂組成物層を塗設したり、或いは保護層自体を多層構成とすることが行われている（例えば、特許文献２参照）。
【００１６】
また、保護層が励起光吸収層を有し更に表面粗さを規定することで、高い搬送耐久性を有し、かつ高い感度を維持しながら、鮮鋭度向上させた放射線画像変換パネルもある（例えば、特許文献３参照）。
【特許文献１】特開２００３−０２８９９５号公報
【特許文献２】特開平１０−８２８９９号公報
【特許文献３】特開２００２−１２２６９８号公報
【発明の開示】
【発明が解決しようとする課題】
【００１７】
しかし、ポリエチレンナフタレート等のフィルムを保護層として使用した場合、被写体の放射線画像以外の濃淡すなわち画像ムラが出現するという問題点があった。またフッ素系樹脂含有樹脂組成物層を塗設すると、それに起因すると思われる画像ムラが出現するという問題点もあった。
【００１８】
表面粗さを規定した放射線画像変換パネルにおいても、鮮鋭度の改善が不十分であり、鮮鋭度と画像ムラをさらに向上させる必要があった。
【００１９】
本発明の課題は、高い耐傷性を有しながら、画像のムラがなく、かつ鮮鋭度の向上した放射線画像を形成することができる放射線画像変換パネルを提供することである。
【課題を解決するための手段】
【００２０】
以上の課題を解決するため、請求項１に記載の発明は、支持体上に輝尽性蛍光体層を塗設した蛍光体シートと、前記輝尽性蛍光体層を被覆するように設けた保護層とからなる放射線画像変換パネルにおいて、前記保護層の外側の表面の算術平均傾斜Δａが０．０１４以上、０．１以下であることを特徴とする。
【００２１】
請求項２に記載の発明は、支持体上に輝尽性蛍光体層を気相堆積法により設けた蛍光体シートと、前記輝尽性蛍光体層を被覆するように設けた保護層とからなる放射線画像変換パネルにおいて、前記保護層の外側の表面の算術平均傾斜Δａが０．０１４以上、０．１以下であることを特徴とする。
【００２２】
請求項１または２に記載の発明によれば、保護層の外側の表面の算術平均傾斜Δａを０．０１４以上、０．１以下とすることで、耐傷性の高い放射線画像変換パネルを得ることができる。
【００２３】
請求項３に記載の発明は、請求項１または２に記載の放射線画像変換パネルであって、前記保護層の外側の表面の算術平均傾斜Δａが０．００９であることを除き前記放射線画像変換パネルと同じ素材及び製造方法で形成される放射線画像変換パネルに対し、引掻強度が１．３倍以上となることを特徴とする。
【００２４】
ここで、保護層の表面の算術平均傾斜Δａを調整する手段としては、表面型押しによる方法や、マット材などの添加材を添加する方法があるが、「同じ素材」とは、表面型押しによる方法では放射線画像変換パネルの構成素材が９９重量％以上同じ、添加材を添加する方法では保護層における添加材が１０重量％以下でそれ以外の構成素材が９９重量％以上同じであることを示す。
【００２５】
請求項３に記載の発明によれば、前記保護層の外側の表面の算術平均傾斜Δａが０．００９であることを除き前記放射線画像変換パネルと同じ素材及び製造方法で形成される放射線画像変換パネルに対し、引掻強度が１．３倍以上となるようにすることで、さらに耐傷性の高い放射線画像変換パネルを得ることができる。
【００２６】
請求項４に記載の発明は、請求項１〜３のいずれか一項に記載の放射線画像変換パネルであって、前記保護層に励起光を吸収する励起光吸収層を設けたことを特徴とする。
【００２７】
請求項４に記載の発明によれば、保護層に励起光吸収層を設けることで、保護層の界面で散乱、反射した励起光を吸収することができ、放射線画像変換パネルの鮮鋭性を向上させることができる。
【００２８】
請求項５に記載の発明は、請求項１〜４のいずれか一項に記載の放射線画像変換パネルであって、前記蛍光体シートは所定の大きさに断裁されて形成されるとともに、前記保護層は前記蛍光体シートの全表面を被覆するように前記蛍光体シートの上下に配置した防湿性保護フィルムを、前記蛍光体シートの周縁よりも外側部分で互いに接着して形成されることを特徴とする。
【００２９】
請求項５に記載の発明によれば、所定の大きさに断裁された蛍光体シートの全表面を被覆するように前記蛍光体シートの上下に配置した防湿性保護フィルムを、蛍光体シートの周縁よりも外側部分で互いに接着することで、蛍光体シートを確実に封止することができる。
【発明の効果】
【００３０】
請求項１または２に記載の発明によれば、耐傷性の高い放射線画像変換パネルを得ることができる。また請求項３に記載の発明によれば、さらに耐傷性の高い放射線画像変換パネルを得ることができる。
【００３１】
請求項４に記載の発明によれば、保護層に励起光吸収層を設けることで、保護層の界面で散乱、反射した励起光を吸収することができ、放射線画像変換パネルの鮮鋭性を向上させることができる。
【００３２】
請求項５に記載の発明によれば、蛍光体シートを確実に封止することができる。
【発明を実施するための最良の形態】
【００３３】
以下、本発明について詳細に説明する。本発明の放射線画像変換パネルは、図１に示すように、支持体１１に輝尽性蛍光体層１２が形成されてなる蛍光体シート１０と、蛍光体シート１０の少なくとも輝尽性蛍光体層１２を被覆して封止する防湿性保護フィルム２０とからなる。
【００３４】
支持体１１としては、各種高分子材料が用いられる。特に情報記録材料としての取り扱い上、可撓性のあるシート或いはウェブに加工できるものが好適であり、この点からいえばセルロースアセテートフィルム、ポリエステルフィルム、ポリエチレンテレフタレートフィルム、ポリエチレンナフタレートフィルム、ポリアミドフィルム、ポリイミドフィルム、トリアセテートフィルム、ポリカーボネートフィルム等のプラスチックフィルムが好ましい。
【００３５】
また、これら支持体１１の厚みは材質等によって異なるが、一般的には８０μｍ〜１０００μｍであり、取り扱い上の点から、さらに好ましくは８０μｍ〜５００μｍである。
【００３６】
これらの支持体１１の表面は滑面であってもよいし、輝尽性蛍光体層との接着性を向上させる目的でマット面としてもよい。さらに、これら支持体１１は、輝尽性蛍光体層との接着性を向上させる目的で輝尽性蛍光体層が設けられる面に下引層を設けてもよい。
【００３７】
輝尽性蛍光体層１２は５０μｍ以上、好ましくは３００〜５００μｍの層厚に形成される。輝尽性蛍光体層１２に用いる輝尽性蛍光体としては、従来周知のものを使用することができるが、特に一般式（１）で表されるものを使用することができる。
【００３８】
M1X・ａM2X'2・bM3X''3：eA      ・・・（１）
ここで、M1はLi、Na、K、Rb及びCsからなる群から選ばれる少なくとも一種のアルカリ金属であり、特にK、Rb及びCsからなる群から選ばれる少なくとも一種のアルカリ金属であることが好ましい。
【００３９】
M2はBe、Mg、Ca、Sr、Ba、Zn、Cd、Cu及びNiからなる群から選ばれる少なくとも一種の二価金属であり、特に、Be、Mg、Ca、Sr及びBaから選ばれる少なくとも一種の二価金属であることが好ましい。
【００４０】
M3はSc、Y、La、Ce、Pr、Nd、Pm、Sm、Eu、Gd、Tb、Dy、Ho、Er、Tm、Yb、Lu、Al、Ga及びInからなる群から選ばれる少なくとも一種の三価金属であり、特に、Y、La、Ce、Sm、Eu、Gd、Lu、Al、Ga及びInからなる群から選ばれる少なくとも一種の三価金属であることが好ましい。
【００４１】
X、X'及びX''はF、Cl、Br及びIからなる群から選ばれる少なくとも一種のハロゲンであり、特にXはBr及びIからなる群から選ばれる少なくとも一種のハロゲンであることが好ましい。
【００４２】
AはEu、Tb、In、Ga、Cs、Ce、Tm、Dy、Pr、Ho、Nd、Yb、Er、Gd、Lu、Sm、Y、Tl、Na、Ag、Cu及びMgからなる群から選ばれる少なくとも一種の金属であり、特にEu、Cs、Sm、Tl及びNaからなる群から選ばれる少なくとも一種の金属であることが好ましい。
【００４３】
a、b、eはそれぞれ0≦a＜0.5、0≦b＜0.5、0＜e≦0.2の範囲の数値を示し、特にbは0≦b≦10-2 の範囲の数値を示すことが好ましい。
【００４４】
これらの中でも、下記一般式（２）で表される蛍光体を使用することが好ましい。
【００４５】
CsX：A ・・・（２）
ここで、XはBrまたはIを表し、AはEu、In、GaまたはCeを表す。
【００４６】
上記の輝尽性蛍光体は、例えば下記（ａ）〜（ｄ）の蛍光体原料を用いて以下に述べる製造方法により製造される。
【００４７】
（ａ）LiF、LiCl、LiBr、LiI、NaF、NaCl、NaBr、NaI、KF、KCl、KBr、KI、RbF、RbCl、RbBr、RbI、CsF、CsCl、CsBr及びCsIからなる群から選ばれる少なくとも１種もしくは２種以上の化合物。
【００４８】
（ｂ）BeF2、BeCl2、BeBr2、BeI2、MgF2、MgCl2、MgBr2、MgI2、CaF2、CaCl2、CaBr2、CaI2、SrF2、SrCl2、SrBr2、SrI2、BaF2、BaCl2、BaBr2、BaI2、ZnF2、ZnCl2、ZnBr2、ZnI2、CdF2、CdCl2、CdBr2、CdI2、CuF2、CuCl2、CuBr2、CuI2、NiF2、NiCl2、NiBr2及びNiI2からなる群から選ばれる少なくとも１種もしくは２種以上の化合物。
【００４９】
（ｃ）ScF3、ScCl3、ScBr3、ScI3、YF3、YCl3、YBr3、YI3、LaF3、LaCl3、LaBr3、LaI3、CeF3、CeCl3、CeBr3、CeI3、PrF3、PrCl3、PrBr3、PrI3、NdF3、NdCl3、NdBr3、NdI3、PmF3、PmCl3、PmBr3、PmI3、SmF3、SmCl3、SmBr3、SmI3、EuF3、EuCl3、EuBr3、EuI3、GdF3、GdCl3、GdBr3、GdI3、TbF3、TbCl3、TbBr3、TbI3、DyF3、DyCl3、DyBr3、DyI3、HoF3、HoCl3、HoBr3、HoI3、ErF3、ErCl3、ErBr3、ErI3、TmF3、TmCl3、TmBr3、TmI3、YbF3、YbCl3、YbBr3、YbI3、LuF3、LuCl3、LuBr3、LuI3、AlF3、AlCl3、AlBr3、AlI3、GaF3、GaCl3、GaBr3、GaI3、InF3、InCl3、InBr3及びInI3からなる群から選ばれる少なくとも１種もしくは２種以上の化合物。
【００５０】
（ｄ）Eu、Tb、In、Ga、Cs、Ce、Tm、Dy、Pr、Ho、Nd、Yb、Er、Gd、Lu、Sm、Y、Tl、Na、Ag、Cu及びMgからなる群から選ばれる少なくとも一種もしくは２種以上の金属。
【００５１】
上記（ａ）〜（ｄ）の蛍光体原料を一般式（１）のa、b、eの範囲を満たすように秤量し、純水にて混合する。この際、乳鉢、ボールミル、ミキサーミル等を用いて充分に混合してもよい。
【００５２】
次に、得られた混合液のｐＨ値Cを0＜C＜7に調整するように所定の酸を加えた後、水分を蒸発気化させる。
【００５３】
次に、得られた原料混合物を石英ルツボあるいはアルミナルツボ等の耐熱性容器に充填して電気炉内で焼成を行う。焼成温度は５００〜１０００℃が好ましい。焼成時間は原料混合物の充填量、焼成温度等によって異なるが、０．５〜６時間が好ましい。
【００５４】
焼成雰囲気としては少量の水素ガスを含む窒素ガス雰囲気、少量の一酸化炭素を含む炭酸ガス雰囲気等の弱還元性雰囲気、窒素ガス雰囲気、希ガス雰囲気等の中性雰囲気あるいは少量の酸素ガスを含む弱酸化性雰囲気が好ましい。
【００５５】
なお、前記の焼成条件で一度焼成した後、焼成物を電気炉から取り出して粉砕し、しかる後、焼成物粉末を再び耐熱性容器に充填して電気炉に入れ、前記と同じ焼成条件で再焼成を行えば輝尽性蛍光体の発光輝度を更に高めることができ、また、焼成物を焼成温度より室温に冷却する際、焼成物を電気炉から取り出して空気中で放冷することによっても所望の輝尽性蛍光体を得ることができるが、焼成時と同じ、弱還元性雰囲気、中性雰囲気あるいは弱酸化性雰囲気のままで冷却してもよい。
【００５６】
また、焼成物を電気炉内で加熱部より冷却部へ移動させて、弱還元性雰囲気、中性雰囲気あるいは弱酸化性雰囲気で急冷することにより、得られた輝尽性蛍光体の輝尽による発光輝度をより一層高めることができる。
【００５７】
輝尽性蛍光体層１２は、上記の輝尽性蛍光体を用いて気相堆積法や塗布法により支持体１１の一方の面へ形成される。気相堆積法としては、蒸着法、スパッタリング法、ＣＶＤ法などを用いることができる。
【００５８】
蒸着法では、まず、断裁して支持体１１となる支持体材料を蒸着装置内に設置した後、装置内を排気して１．３３３×１０-4Ｐａ程度の真空度とする。次いで、輝尽性蛍光体をプレス、またはホットプレスによって成形してルツボに充填したものを蒸発源として蒸着装置内の蒸発装置に設置し、抵抗加熱法、エレクトロンビーム法等の方法で加熱蒸発させて、支持体１１表面に輝尽性蛍光体を所望の厚さに成長させる。
【００５９】
この結果、結着剤を含有しない輝尽性蛍光体層１２が形成される。上記の蒸着工程では複数回に分けて輝尽性蛍光体層１２を形成することも可能である。
【００６０】
また、上記の蒸着工程では複数の抵抗加熱機あるいはエレクトロンビームを用いて複数の輝尽性蛍光体原料を蒸発源として共蒸着し、支持体１１上で目的とする輝尽性蛍光体を合成すると同時に輝尽性蛍光体層１２を形成することも可能である。
【００６１】
スパッタリング法では、蒸着法と同様、支持体１１をスパッタリング装置内に設置した後、装置内を一旦排気して１．３３３×１０-4Ｐａ程度の真空度とし、次いでスパッタリング用のガスとしてAr、Ne等の不活性ガスをスパッタリング装置内に導入して１．３３３×１０-1Ｐａ程度のガス圧とする。次に、輝尽性蛍光体をターゲットとして、スパッタリングすることにより、支持体１１上に輝尽性蛍光体層１２を所望の厚さに成長させる。
【００６２】
このスパッタ工程では蒸着法と同様に複数回に分けて輝尽性蛍光体層を形成することも可能であるし、それぞれを用いて同時或いは順次、前記ターゲットをスパッタリングして輝尽性蛍光体層を形成することも可能である。また、スパッタ法では、複数の輝尽性蛍光体原料をターゲットとして用い、これを同時或いは順次スパッタリングして、支持体上で目的とする輝尽性蛍光体層を形成する事も可能であるし、必要に応じてＯ2、Ｈ2等のガスを導入して反応性スパッタを行ってもよい。更に、スパッタ法においては、スパッタ時必要に応じて支持体を冷却或いは加熱してもよい。また、スパッタ終了後に輝尽性蛍光体層を加熱処理してもよい。
【００６３】
ＣＶＤ法は目的とする輝尽性蛍光体或いは輝尽性蛍光体原料を含有する有機金属化合物を熱、高周波電力等のエネルギーで分解することにより、支持体上に結着剤を含有しない輝尽性蛍光体層を得るものであり、いずれも輝尽性蛍光体層を支持体の法線方向に対して特定の傾きをもって独立した細長い柱状結晶に気相成長させることが可能である。
【００６４】
なお、気相堆積法における輝尽性蛍光体層１２の成長速度は、０．０５μｍ／ｍｉｎ〜３００μｍ／ｍｉｎであることが好ましい。成長速度が０．０５μｍ／ｍｉｎ未満の場合には放射線画像変換パネルの生産性が悪く好ましくない。また成長速度が３００μｍ／ｍｉｎを超える場合には成長速度のコントロールが難しく好ましくない。
【００６５】
上記の気相堆積法による輝尽性蛍光体層１２の作成において、輝尽性蛍光体層１２が形成される支持体１１の温度は、５０℃〜４００℃に設定することが好ましく、蛍光体の特性上は１００℃〜２５０℃が好ましく、支持体１１に樹脂を用いる場合には樹脂の耐熱性を考慮して５０℃〜１５０℃、さらに好ましくは５０℃〜１００℃がよい。
【００６６】
図２は、支持体１１上に輝尽性蛍光体層１２が蒸着により形成される様子を示す図である。支持体ホルダ１５に固定された支持体１１面の法線方向（Ｒ）に対する輝尽性蛍光体の蒸気流１６の入射角度をθ2（図では６０°）とし、形成される柱状結晶１３の支持体
１１面の法線方向（Ｒ）に対する角度をθ1（図では３０°）とすると、経験的にはθ1はθ2の約半分となり、この角度で柱状結晶１３が形成される。
【００６７】
輝尽性蛍光体の柱状結晶１３の成長角は１０〜７０°がよく、好ましくは２０°〜５５°である。成長角を１０〜７０°にするには、入射角を２０〜８０°にすればよく２０〜５５°にするには入射角を４０〜７０°にすればよい。成長角が大きいと支持体１１に対して柱状結晶１３が倒れすぎ、膜が脆くなる。
【００６８】
輝尽性蛍光体または輝尽性蛍光体原料の蒸気流を支持体１１面に対しある入射角をつけて供給するには、支持体１１を蒸発源に対し互いに傾斜させる配置を取る方法がある。あるいは、支持体１１と蒸発源とを互いに平行に設置し、蒸発面からスリット等により斜め成分のみ支持体１１上に蒸着させるように規制する等の方法をとることができる。
【００６９】
これらの場合において、支持体１１と蒸発源との最短部の間隔は輝尽性蛍光体の平均飛程に合わせて概ね１０ｃｍ〜６０ｃｍに設置するのが好ましい。
【００７０】
柱状結晶１３からなる輝尽性蛍光体層１２において変調伝達関数（ＭＴＦ）をよくするためには、柱状結晶１３の大きさは０．５〜５０μｍ程度がよく、更に好ましくは、０．５〜２０μｍである。即ち、柱状結晶１３が０．５μｍより細い場合は、柱状結晶１３により輝尽励起光が散乱される為にＭＴＦが低下するし、柱状結晶１３が５０μｍ以上の場合も輝尽励起光の指向性が低下し、ＭＴＦは低下する。
【００７１】
なお、柱状結晶１３の大きさは、柱状結晶１３を支持体１１と平行な面から観察したときの各柱状結晶１３の断面積の円換算した直径の平均値であり、少なくとも１００個以上の柱状結晶１３を視野中に含む顕微鏡写真から計算する。
【００７２】
また、各柱状結晶１３間の間隙の大きさは３０μｍ以下がよく、更に好ましくは５μｍ以下がよい。間隙が３０μｍを越える場合は蛍光体層中の蛍光体の充填率が低くなり、感度が低下してしまう。
【００７３】
柱状結晶１３の太さは支持体１１温度、真空度、蒸気流入射角度等によって影響を受け、これらを制御することによって所望の太さの柱状結晶１３を作製することが可能である。
【００７４】
この様にして支持体１１上に形成した輝尽性蛍光体層１２は、結着剤を含有していないので、指向性に優れており、輝尽励起光及び輝尽発光の指向性が高く、輝尽性蛍光体を結着剤中に分散した分散型の輝尽性蛍光体層１２を有する放射線画像変換パネルより層厚を厚くすることができる。更に輝尽励起光の輝尽性蛍光体層１２中での散乱が減少することで像の鮮鋭性が向上する。
【００７５】
また、柱状結晶間の間隙に結着剤等充填物を充填し、輝尽性蛍光体層１２の補強としてもよい。また高光吸収率の物質、高光反射率の物質等を充填してもよい。これにより前記補強効果をもたせるほか、輝尽性蛍光体層１２に入射した輝尽励起光の横方向への光拡散をほぼ完全に防止できる。
【００７６】
高光反射率の物質とは、輝尽発光（４００〜６００ｎｍ、特に４００〜５００ｎｍ）に対する反射率の高いものをいい、白色顔料、及び紫色から青色領域の色材（青色系色材）を用いることができる。
【００７７】
白色顔料として、ＴｉＯ2（アナターゼ型、ルチル型）、ＭｇＯ、ＰｂＣＯ3・Ｐｂ（ＯＨ）2、ＢａＳＯ4、Ａｌ2Ｏ3、Ｍ（II）ＦＸ（但し、Ｍ（II）はＢａ、Ｓｒ及びＣａの中の少なくとも一種であり、ＸはＣｌ、及びＢｒのうちの少なくとも一種である。）、ＣａＣＯ3、ＺｎＯ、Ｓｂ2Ｏ3、ＳｉＯ2、ＺｒＯ2、リトポン（ＢａＳＯ４・ＺｎＳ）、珪酸
マグネシウム、塩基性珪硫酸鉛、塩基性燐酸鉛、珪酸アルミニウム、アルミニウム、マグネシウム、銀、インジウムなどが挙げられる。これらの白色顔料は隠蔽力が強く、屈折率が大きいため、光を反射したり、屈折させることにより輝尽発光を容易に散乱し、得られる放射線画像変換パネルの輝度を顕著に向上させうる。
【００７８】
また、青色系色材は、有機若しくは無機系色材のいずれでもよい。有機系色材としては、ザボンファーストブルー３Ｇ（ヘキスト製）、エストロールブリルブルーＮ−３ＲＬ（住友化学製）、Ｄ＆ＣブルーＮｏ．１（ナショナル・アニリン製）、スピリットブルー（保土谷化学製）、オイルブルーＮｏ．６０３（オリエント製）、キトンブルーＡ（チバ・ガイギー製）、アイゼンカチロンブルーＧＬＨ（保土ヶ谷化学製）、レイクブルーＡＦＨ（協和産業製）、プリモシアニン６ＧＸ（稲畑産業製）、ブリルアシッドグリーン６ＢＨ（保土谷化学製）、シアンブルーＢＮＲＣＳ（東洋インク製）、ライオノイルブルーＳＬ（東洋インク製）等が用いられる。またカラーインデクスＮｏ．２４４１１、２３１６０、７４１８０、７４２００、２２８００、２３１５４、２３１５５、２４４０１、１４８３０、１５０５０、１５７６０、１５７０７、１７９４１、７４２２０、１３４２５、１３３６１、１３４２０、１１８３６、７４１４０、７４３８０、７４３５０、７４４６０等の有機系金属錯塩色材も挙げられる。無機系色材としては群青、コバルトブルー、セルリアンブルー、酸化クロム、ＴｉＯ2−ＺｎＯ−Ｃｏ−ＮｉＯ系顔料が挙げられる。
【００７９】
高光吸収率の物質としては、例えば、カーボン、酸化クロム、酸化ニッケル、酸化鉄などが用いられる。
【００８０】
塗布法では、まず、輝尽性蛍光体及び結合剤を適当な溶剤に添加し、これらを充分に混合して輝尽性蛍光体及び結合剤の粒子が均一に分散した塗布液を調整し、支持体１１となる支持体材料上に塗布して作成する。
【００８１】
塗布液の調整に用いられる溶剤としては、例えば、メタノール、エタノール、イソプロパノール、ｎ−ブタノール等の低級アルコール、アセトン、メチルエチルケトン、メチルイソブチルケトン、シクロヘキサノン等のケトン、酢酸メチル、酢酸エチル、酢酸ｎ−ブチル等の低級脂肪酸と低級アルコールとのエステル、ジオキサン、エチレングリコールモノメチルエーテル、エチレングリコールモノエチルエーテル等のエーテル、トリオール、キシロース等の芳香族化合物、メチレンクロライド、エチレンクロライド等のハロゲン化炭化水素及びこれらの混合物などが挙げられる。
【００８２】
結合剤の例としては、ゼラチン等の蛋白質、デキストラン等のポリサッカライド、またはアラビアゴムのような天然高分子物質；及び、ポリビニルブチラール、ポリ酢酸ビニル、ニトロセルロース、エチルセルロース、塩化ビニリデン・塩化ビニルコポリマー、ポリアルキル（メタ）アクリレート、塩化ビニル・酢酸ビニルコポリマー、ポリウレタン、セルロースアセテートブチレート、ポリビニルアルコール、線状ポリエステルなどのような合成高分子物質などにより代表される結合剤を挙げることができる。
【００８３】
このような結合剤の中で特に好ましいものは、ニトロセルロース、線状ポリエステル、ポリアルキル（メタ）アクリレート、ニトロセルロースと線状ポリエステルとの混合物、ニトロセルロースとポリアルキル（メタ）アクリレートとの混合物及びポリウレタンとポリビニルブチラールとの混合物である。尚、これらの結合剤は架橋剤によって架橋されたものであってもよい。
【００８４】
この際、結合剤は輝尽性蛍光体１質量部に対して０．０１〜１質量部の範囲で使用される。しかしながら、放射線画像変換パネルの感度及び鮮鋭性の点では結合剤は少ないことが好ましく、塗布の容易さとの兼ね合いから０．０３〜０．２質量部の範囲がより好ましい。
【００８５】
なお塗布液には、塗布液中における輝尽性蛍光体の分散性を向上させるための分散剤や、塗布後の輝尽性蛍光体層１２中における輝尽性蛍光体と結合剤との結合力を向上させるための可塑剤などの種々の添加剤が混合されていてもよい。
【００８６】
分散剤の例としては、フタル酸、ステアリン酸、カプロン酸、親油性界面活性剤等を挙げることができる。また、可塑剤の例としては、燐酸トリフェニル、燐酸トリクレジル、燐酸ジフェニル等の燐酸エステル、フタル酸ジエチル、フタル酸ジメトキシエチル等のフタル酸エステル、グリコール酸エチルフタリルエチル、グリコール酸ブチルフタリルブチル等のグリコール酸エステル、トリエチレングリコールとアジピン酸とのポリエステル、ジエチレングリコールとコハク酸とのポリエステル等のポリエチレングリコールと脂肪族二塩基酸とのポリエステルなどを挙げることができる。
【００８７】
塗布液の調整は、ボールミル、サンドミル、アトライター、三本ロールミル、高速インペラー分散機、Ｋａｄｙミル、及び超音波分散機等の分散装置を用いて行われる。
【００８８】
調整された塗布液はドクターブレード、ロールコーター、ナイフコーターなどを用いて支持体材料上に塗布する。次いで、形成された塗膜を徐々に加熱することにより乾燥させることにより輝尽性蛍光体層１２が形成される。
【００８９】
気相堆積法または塗布法により形成される輝尽性蛍光体層１２の膜厚は、目的とする放射線画像変換パネルの特性、輝尽性蛍光体の種類、結合剤と蛍光体との混合比などによって異なるが、１０〜１０００μｍの範囲から選ばれるのが好ましく、１０〜５００μｍの範囲から選ばれることがより好ましい。
【００９０】
輝尽性蛍光体層１２を支持体材料に設けたら、支持体材料を輝尽性蛍光体層１２とともに所定の大きさに断裁して蛍光体シート１０とする。断裁は一般のどのような方法でも可能であるが、作業性、精度の面から化粧断裁機、打ち抜き機などを使用することが好ましい。なお支持体材料が充分小さい場合には、断裁を行わずに支持体材料を支持体１１として使用してもよい。
【００９１】
以上のようにして蛍光体シート１０を形成したら、輝尽性蛍光体層１２を被覆し蛍光体シート１０を封止する防湿性保護フィルム２０を設ける。
【００９２】
防湿性保護フィルム２０としては、ポリエステルフィルム、ポリメタクリレートフィルム、ニトロセルロースフィルム、セルロースアセテートフィルム等が使用でき、ポリエチレンテレフタレートフィルムやポリエチレンナフタレートフィルム等のフィルムが、透明性、強さの面で防湿性保護フィルム２０として好ましく、フッ素系樹脂含有樹脂組成物層としては、フッ素を含むオレフィン（フルオロオレフィン）の重合体またはフッ素を含むオレフィンを共重合体成分として含む共重合体が耐傷性の面で好ましい。
【００９３】
本発明に用いる防湿性保護フィルム２０は、前記セルロース誘導体やポリメチルメタクリレートなどのような透明な有機高分子物質、或いはポリプロピレンやポリエチレンテレフタレートなどの有機高分子フィルムが、必要とされる搬送耐久性にあわせた厚さで蛍光体層上に形成すればよいが、強度の点から有機高分子フィルムの方が好ましく、必要に応じてフッ素系樹脂含有樹脂組成物層を塗設することができる。
【００９４】
また防湿性保護フィルム２０に励起光を吸収する励起光吸収層を設けてもよい。励起光吸収層とは、励起光を選択的に吸収する着色剤を含有する層のことであって、防湿性保護フィルム２０の一方の面に塗設されてあってもよいし、両面に塗設されてあってもよいし、或いは防湿性保護フィルム２０自体が着色され励起光吸収層となっていてもよい。
【００９５】
好ましくは、防湿性保護フィルム２０の励起光波長における光透過率が、該励起光吸収層を有しないことだけが異なる該防湿性保護フィルム２０の光透過率の９８％〜５０％となるように励起光吸収層を設けることである。光透過率が９８％を超えると本発明の効果は小さく、５０％未満では放射線画像変換パネルの輝度が急激に低下してくる。
【００９６】
いかなる着色剤を用いるかは、用いる輝尽性蛍光体の励起光及び輝尽発光の波長によって決まる。放射線画像変換パネルには、通常、波長が４００〜９００ｎｍの範囲にある励起光によって３００〜５００ｎｍの波長範囲の輝尽発光を示す輝尽性蛍光体が用いられる。このため、着色剤としては通常、青色〜緑色の有機系もしくは無機系の着色剤が用いられる。
【００９７】
青色〜緑色の有機系着色剤の例としては、ザボンファーストブルー３Ｇ（ヘキスト社製）、エストロールブリルブルーＮ−３ＲＬ（住友化学社製）、スミアクリルブルーＦ−ＧＳＬ（住友化学社製）、Ｄ＆ＣブルーＮｏ．１（ナショナル・アニリン社製）、スピリットブルー（保土谷化学社製）、オイルブルーＮｏ．６０３（オリエント社製）、キトンブルーＡ（チバ・ガイギー社製）、アイゼンカチロンブルーＧＬＨ（保土谷化学社製）、レイクブルーＡ、Ｆ、Ｈ（協和産業社製）、ローダリンブルー６ＧＸ（協和産業社製）、ブリモシアニン６ＧＸ（稲畑産業社製）、ブリルアシッドグリーン６ＢＨ（保土谷化学社製）、シアニンブルーＢＮＲＳ（東洋インキ社製）、ライオノルブルーＳＬ（東洋インキ社製）が挙げられる。青色〜緑色の無機系着色剤の例としては、群青、コバルトブルー、セルリアンブルー、酸化クロム、ＴｉＯ２−ＺｎＯ−ＣｏＯ−ＮｉＯ系顔料が挙げられるが、これらに限られるものではない。
【００９８】
防湿性保護フィルム２０に屈折率が大きい材料を用いた場合には、内部に入射した励起光の一部がフィルムの上下の界面で繰り返し反射して、走査された場所から離れた場所まで伝搬し、輝尽発光を放出させ鮮鋭性が低下することがあり、鮮鋭性が低下する。励起光は赤から赤外の長波長のコヒーレントな光であるために、積極的に散乱光や反射光を吸収しない限り、防湿性保護フィルム２０内部や読み取り装置内部の空間で吸収される量は少なく、離れた場所まで伝搬し鮮鋭性を悪化する。励起光吸収層は、この散乱光や反射光を抑制する効果があると推測される。
【００９９】
この効果は、防湿性保護フィルム２０の外側の表面の算術平均傾斜Δａが０．０１以上であることによって顕著となる。ここで、算術平均傾斜Δａとは、ＪＩＳ−Ｂ０６６０（１９９８）による算術平均傾斜角Δａのことである。
【０１００】
この値付近の算術平均傾斜Δａで、保護層界面での励起光の全反射が防止されると推測されるが、励起光吸収層が防湿性保護フィルム２０に備わっていない場合はこの効果は小さいことから、上記効果は励起光吸収層の散乱防止効果と、防湿性保護フィルム２０の外側の表面の算術平均傾斜Δａの全反射防止の相乗効果であると推測される。なお、防湿性保護フィルム２０の外側の表面の算術平均傾斜Δａが０．１以上であると励起光の透過率が低下するため好ましくない。
【０１０１】
防湿性保護フィルム２０の外側の表面の算術平均傾斜Δａを大きくするためには、表面型押しによる方法や、マット材などの添加材を添加する方法がある。また、防湿性保護フィルム２０表面にシリカ等の無機物を分散したフッ素系樹脂含有樹脂組成物層液を塗設する方法や、複数枚のフィルムを積層する方法において、最表面の樹脂フィルム種を選択する方法等があるが、これに限られるものではない。
【０１０２】
各種表面形状の樹脂フィルムは広く市場に出回っており、必要とされる算術平均傾斜Δａを有するフィルムを選択することは容易である。表面粗さは、使用する樹脂フィルムの粗さを選択することや樹脂フィルム表面に無機物等を含んだ塗膜を塗設することで容易に調整できる。また、この塗膜を着色し励起光吸収層とすることも可能である。さらに近時では任意の表面粗さの樹脂フィルムは容易に入手可能である。
【０１０３】
なお、防湿性保護フィルム２０に樹脂フィルムを使用する場合、必要とされる耐傷性や防湿性にあわせて、樹脂フィルムや樹脂フィルムに金属酸化物などを蒸着した蒸着フィルムなどを複数枚積層した構成としてもよい。
【０１０４】
この場合は、積層された樹脂フィルム間に励起光吸収層を設けることによって、励起光吸収層が物理的な衝撃や化学的な変質から保護され、安定したプレート性能が長期間維持できより好ましい。励起光吸収層は複数箇所に設けてもよいし、樹脂フィルムを積層するための接着層に着色剤を含有させ励起光吸収層としてもよい。
【０１０５】
上記の防湿性保護フィルムを、所定の大きさに断裁された蛍光体シートの上下に配置し、蛍光体シート１０の周縁部より外側の領域で上下の防湿性保護フィルム２０を融着あるいは接着剤により接着する。これにより図１に示すような封止構造を形成することができ、蛍光体シート１０への水分の進入をより確実に阻止することができる。
【０１０６】
また、この封止構造を実現するにあたって、防湿性保護フィルム２０の蛍光体シート１０に接する側の面に、熱融着性を有する樹脂の層を設けることにより、蛍光体シート１０の周縁部より外側の領域で、上下の防湿性保護フィルム２０が融着可能となり封止作業を効率化できる。
【０１０７】
ここで熱融着性フィルムとは、一般に使用されるインパルスシーラーで融着可能な樹脂フィルムのことで、例えばエチレン酢酸ビニルコポリマー（ＥＶＡ）やポリプロピレン（ＰＰ）フィルム、ポリエチレン（ＰＥ）フィルム等が挙げられるが、これに限られるものではない。
【０１０８】
防湿性保護フィルム２０に融着フィルムを使用する場合は、必要とされる防湿性にあわせて融着フィルムを複数枚積層することにより最適な防湿性とすることができる。この場合の積層方法としては、一般に知られているどのような方法でもかまわないが、望ましくは、ドライラミネート方式が作業性の面で優れている。
【０１０９】
以下、本発明を実施例により説明する。なお、本発明はこれらの実施例により限定されるものではない。
【０１１０】
（塗布設置型の蛍光体シートの作製）
輝尽性蛍光体（０．８５ＢａＦＢｒ・０．１５Ｉ：０．００１Ｅｕ2+）２００ｇ、ポリウレタン樹脂（大日本インキ化学工業社製、パンデックスＴ５２６５）８．０ｇ、及び黄変防止剤：エポキシ樹脂（油化シェルエポキシ社製、ＥＰ１００１）２．０ｇをメチルエチルケトンに添加し、プロペラミキサーによって分散し、粘度が３０Ｐａ・ｓ（２５℃）の蛍光体層形成用塗布液を調製した。この塗布液をポリエチレンテレフタレートフィルム（ＰＥＴフィルム  厚さ：３００μｍ）の上に塗布乾燥し、輝尽性蛍光体層（厚さ：２３０μｍ）を塗設した輝尽性蛍光体サンプル（蛍光体シート）を得た。
【０１１１】
（気相堆積型の蛍光体シートの作製）
支持体（１ｍｍ厚、面積４１０ｍｍ×４１０ｍｍの結晶化ガラス（日本電気ガラス社製））を気相堆積装置に入れ、次いで、蛍光体原料（ＣｓＢｒ：０．０００１Ｅｕ）をプレス成形してルツボに充填し、水冷した後に蒸着装置内に入れ、蒸着源とした。支持体と蒸着源との距離は６０ｃｍとした。支持体と蒸着源との間にはアルミニウム製のスリットを配置した。
【０１１２】
その後、気相堆積装置内を排気口にポンプを接続して排気し、更にガス導入口から窒素を導入して（流量１０００ｓｃｃｍ（ｓｃｃｍ：ｓｔａｎｄａｒｄ  ｃｃ／ｍｉｎ（１×１０-6 ｍ3／ｍｉｎ）））、装置内の真空度を６．６５×１０-3Ｐａに維持した。この状態で蒸着源を６５０℃に加熱し、支持体の一方の面に、ＣｓＢｒ：０．０００１Ｅｕからなる輝尽性蛍光体を気相堆積させた。
【０１１３】
輝尽性蛍光体の蒸気はアルミニウム製のスリットを通って支持体の法線方向に対して０°の入射角度で入射するようにし、支持体と平行な方向に支持体を搬送しながら、蒸着を行った。輝尽性蛍光体層の膜厚が４００μｍとなったところで蒸着を終了させ、輝尽性蛍光体サンプル（蛍光体シート）を作製した。
【０１１４】
（保護フィルム１の作製）
蛍光体シートの保護フィルムには、表１に示す各種の算術平均傾斜Δａを有する厚さ１２μｍのポリエチレンテレフタレート（ＰＥＴ）フィルムを使用した。ＰＥＴフィルムの蛍光体側に接する側に接着剤（バイロン３００：東洋紡株式会社製）を塗布乾燥し、接着層（１μｍ）とした。
【０１１５】
（励起光吸収層の作製）
フッ素系樹脂：フルオロオレフィン−ビニルエーテル共重合体（旭硝子社製ルミフロンＬＦ１００、５０質量％キシレン溶液）５０ｇ、架橋剤：イソシアネート（日本ポリウレタン社製コロネートＨＸ、固形分：１００質量％）５ｇ、及びアルコール変性シリコーンオリゴマー（ジメチルポリシロキサン骨格を有し、両末端に水酸基（カルビノール基）を有するもの、信越化学工業社製Ｘ−２２−２８０９、固形分：６６質量％）０．５ｇをメチルエチルケトン溶媒に添加し、粘度０．１〜０．３Ｐａ・ｓの塗布液を作った。次いで、この塗布液に、予めメチルエチルケトンに分散させた有機系青色着色剤（ザボンファーストブルー３Ｇ、ヘキスト社製）とシリカ（粒径０．２〜２．０μｍ）の混合分散液を添加し、ＰＥＴフィルムの表面にドクターブレードを用いて塗布した。このＰＥＴフィルムを１２０℃で２０分間熱処理し、塗布液を熱硬化させることで励起光吸収層を形成した。
【０１１６】
このときの着色剤及びシリカの添加量を調節することで任意の光線透過率を有する励起光吸収層を作製した。ここでいう励起光吸収層の光線透過率とは、Ｈｅ−Ｎｅレーザー光（６３３ｎｍ）の光波長における光透過率を、該励起光吸収層を有しないことだけが異なる保護フィルム１または２の光透過率と比較した場合の値とした。
【０１１７】
（裏面保護フィルムの作製）
蛍光体シートの支持体面側の保護フィルムは、シーラントフィルム／アルミ箔フィルム９μｍ／ポリエチレンテレフタレート（ＰＥＴ）１８８μｍの構成のドライラミネートフィルムとした。またこの場合の接着層の厚みは１．５μｍで２液反応型のウレタン系接着剤を使用した。
【０１１８】
（保護フィルム２の作製）
蛍光体シートの蛍光体面側の保護フィルムとして、下記（Ａ）で示された構成のものを使用した。
マット化フィルム／ＶＭＰＥＴ１２／シーラントフィルム３０  ・・・（Ａ）
【０１１９】
ここで、マット化フィルムとは、表面がマット加工された各種フィルム（市販品）であり、ＶＭＰＥＴとは、アルミナ蒸着ＰＥＴ（市販品：東洋メタライジング社製）であり、シーラントフィルムとは、ＣＰＰ（キャステングポリプロピレン）からなる熱融着性フィルムである。また各樹脂フィルムの後ろの数字はフィルムの膜厚（μｍ）を示す。また上記「／」はドライラミネーション接着層で、接着層の厚みが２．５μｍであることを意味する。使用したドライラミネーション用の接着剤は２液反応型のウレタン系接着剤である。
【０１２０】
（励起光吸収層の作製）
この時使用した接着剤溶液に、予めメチルエチルケトンに分散溶解させた有機系青色着色剤（ザボンファーストブルー３Ｇ、ヘキスト社製）を添加しておくことで、接着層を励起光吸収層とした。また同時にマット化フィルムの品種を変更することで表面の算術平均傾斜Δａを調節して各種の算術平均傾斜Δａを有する積層保護フィルムを作製した。
【０１２１】
上記の塗布設置型または気相堆積型の蛍光体シート、保護フィルム１または２、裏面保護フィルムを使用し、以下の各種放射線画像変換パネルを作製した。
【実施例１】
【０１２２】
塗布設置型の蛍光体シートを４５ｃｍ×４５ｃｍの正方形に断裁した。保護フィルム１に用いられるＰＥＴフィルムには表面の算術平均傾斜Δａ＝０．０１７であるものを使用した。また励起光吸収層には着色剤を入れず、光線透過率が９９．５％となるようにした。
【０１２３】
保護フィルム１を蛍光体シートの輝尽性蛍光体層側に配置するとともに裏面保護フィルムを支持体側に配置した。保護フィルム１は励起光吸収体層側の面を輝尽性蛍光体層側に向けて配置した。
【０１２４】
減圧下で保護フィルム１と、裏面保護フィルムとを周縁部でインパルスシーラーを用いて融着することにより蛍光体シートを封止した。なお、融着部から蛍光体シートの周縁部までの距離は１ｍｍとなるように融着した。融着に使用したインパルスシーラーのヒーターは８ｍｍ幅のものを使用した。
【実施例２】
【０１２５】
実施例１のＰＥＴフィルムに表面の算術平均傾斜Δａ＝０．０１４であるものを使用した。また励起光吸収層に着色剤を入れ、光線透過率が９５．０％となるようにした。
【実施例３】
【０１２６】
実施例１のＰＥＴフィルムに表面の算術平均傾斜Δａ＝０．０１９であるものを使用した。また励起光吸収層に着色剤を入れ、光線透過率が９０．０％となるようにした。
【実施例４】
【０１２７】
実施例１のＰＥＴフィルムに表面の算術平均傾斜Δａ＝０．０５０であるものを使用した。また励起光吸収層に着色剤を入れ、光線透過率が８０．０％となるようにした。
【実施例５】
【０１２８】
実施例１のＰＥＴフィルムに表面の算術平均傾斜Δａ＝０．１００であるものを使用した。また励起光吸収層に着色剤を入れ、光線透過率が７０．０％となるようにした。
【実施例６】
【０１２９】
実施例１の蛍光体シートに気相堆積型のものを使用した。またＰＥＴフィルムに表面の算術平均傾斜Δａ＝０．０１７であるものを使用した。また励起光吸収層に着色剤を入れ、光線透過率が９５．０％となるようにした。
【０１３０】
＜比較例１＞
実施例１のＰＥＴフィルムに表面の算術平均傾斜Δａ＝０．００６であるものを使用した。また励起光吸収層には着色剤を入れず、光線透過率が９９．５％となるようにした。
【０１３１】
＜比較例２＞
実施例１のＰＥＴフィルムに表面の算術平均傾斜Δａ＝０．０１１であるものを使用した。また励起光吸収層には着色剤を入れず、光線透過率が９９．５％となるようにした。
【０１３２】
＜比較例３＞
実施例１のＰＥＴフィルムに表面の算術平均傾斜Δａ＝０．００６であるものを使用した。また励起光吸収層に着色剤を入れ、光線透過率が９８．０％となるようにした。
【０１３３】
＜比較例４＞
実施例１のＰＥＴフィルムに表面の算術平均傾斜Δａ＝０．０１０であるものを使用した。また励起光吸収層に着色剤を入れ、光線透過率が９８．０％となるようにした。
【０１３４】
＜比較例５＞
実施例１の蛍光体シートに気相堆積型のものを使用した。またＰＥＴフィルムに表面の算術平均傾斜Δａ＝０．００６であるものを使用した。また励起光吸収層に着色剤を入れ、光線透過率が９５．０％となるようにした。
【実施例７】
【０１３５】
実施例１の保護フィルム１の代わりに保護フィルム２を用いた。保護フィルム２に用いられるマット化フィルムには表面の算術平均傾斜Δａ＝０．０１４であるものを使用した。また励起光吸収層には着色剤を入れず、光線透過率が９９．５％となるようにした。保護フィルム２はシーラントフィルム側の面を輝尽性蛍光体層側に向けて配置した。
【実施例８】
【０１３６】
実施例７の励起光吸収層に着色剤を入れ、光線透過率が９５．０％となるようにした。
【実施例９】
【０１３７】
実施例７のマット化フィルムに、表面の算術平均傾斜Δａ＝０．０１９であるものを使用した。また励起光吸収層に着色剤を入れ、光線透過率が９０．０％となるようにした。
【実施例１０】
【０１３８】
実施例７のマット化フィルムに、表面の算術平均傾斜Δａ＝０．０５０であるものを使用した。また励起光吸収層に着色剤を入れ、光線透過率が８０．０％となるようにした。
【実施例１１】
【０１３９】
実施例７のマット化フィルムに、表面の算術平均傾斜Δａ＝０．１００であるものを使用した。また励起光吸収層に着色剤を入れ、光線透過率が７０．０％となるようにした。
【実施例１２】
【０１４０】
実施例７の蛍光体シートに気相堆積型のものを使用した。またマット化フィルムに、表面の算術平均傾斜Δａ＝０．０１７であるものを使用した。また励起光吸収層に着色剤を入れ、光線透過率が９５．０％となるようにした。
【０１４１】
＜比較例６＞
実施例７のマット化フィルムに、表面の算術平均傾斜Δａ＝０．００６であるものを使用した。また励起光吸収層には着色剤を入れず、光線透過率が９９．５％となるようにした。
【０１４２】
＜比較例７＞
実施例７のマット化フィルムに、表面の算術平均傾斜Δａ＝０．００６であるものを使用した。また励起光吸収層に着色剤を入れ、光線透過率が９８．０％となるようにした。
【０１４３】
＜比較例８＞
実施例７のマット化フィルムに、表面の算術平均傾斜Δａ＝０．０１０であるものを使用した。また励起光吸収層に着色剤を入れ、光線透過率が９８．０％となるようにした。
【０１４４】
＜比較例９＞
実施例７の蛍光体シートに気相堆積型のものを使用した。またマット化フィルムに、表面の算術平均傾斜Δａ＝０．００６であるものを使用した。また励起光吸収層に着色剤を入れ、光線透過率が９５．０％となるようにした。
【０１４５】
《放射線画像変換パネルの評価》
上記により作製した放射線画像変換パネルを用い、以下の評価を実施した。
【０１４６】
１）鮮鋭性の評価
放射線画像変換パネルに鉛製のＭＴＦチャートを通して管電圧８０ｋＶｐのＸ線を照射した後、パネルＨｅ−Ｎｅレーザー光（６３３ｎｍ）で操作して励起し、蛍光体層から放射される輝尽発光を受光器（分光感度Ｓ−５の光電子像倍管）で受光して電気信号に変換し、これをアナログ／デジタル変換してハードディスクに記録し、記録をコンピューターで分析してハードディスクに記録されているＸ線像の変調伝達関数（ＭＴＦ）を調べた。下記の表１には空間周波数１サイクル／ｍｍにおけるＭＴＦ値（％）が示されている。この場合ＭＴＦ値が高いほど鮮鋭性がよい。
【０１４７】
２）画像ムラ、線状ノイズの評価
放射線画像変換パネルに管電圧８０ｋＶｐのＸ線を照射した後、パネルをＨｅ−Ｎｅレーザー光（６３３ｎｍ）で操作して励起し、蛍光体層から放射される輝尽発光を受光器（分光感度Ｓ−５の光電子像倍管）で受光して電気信号に変換し、これを画像再生装置によって画像として再生し出力装置より２倍に拡大してプリントアウトし、得られたプリント画像を目視により観察して画像ムラや線状ノイズの出現を評価した。画像ムラ及び線状ノイズそれぞれについて下記のように評価し表１に示した。
◎：  画像ムラや線状ノイズが全くない
○：  面内の１〜２ヵ所に淡い画像ムラや線状ノイズが見られる
△：  面内の３〜４ヵ所に淡い画像ムラや線状ノイズが見られる
×：  面内の５ヵ所以上に画像ムラや線状ノイズが見られるが、濃いところが４ヵ所以下××：  面内の５ヵ所以上に濃い画像ムラや線状ノイズが見られる
【０１４８】
３）画像の傷に対する強度の評価
新東科学社製の連続加重式引掻強度（スクラッチ）試験機 HEIDON−１８を用いて測定
した。１milのサファイア針を用いて適宜加重を変えて、放射線画像変換パネルＡ（基準
品：測定すべきＢの保護層と同じ材質からなり、保護層表面の算術平均傾斜Δａ＝０．００９  である放射線画像変換パネル）及びＢ（測定サンプル）のスクラッチ試験を実施した。
【０１４９】
次いで光学濃度１．０のベタ画像を出力した時にスクラッチ試験による保護層表面の傷について、画像影響を目視で確認可能な荷重を読み取った。この評価を１０サンプル行った平均の荷重をＡ、Ｂ各々求め、Ａを基準としたＢの平均荷重の比（Ｂの傷の開始する１０サンプルの平均荷重／Ａの傷の開始する１０サンプルの平均荷重）をＢの画像の傷に対する強度とした。なお、下記のように評価して表１に示した。
１．３倍以上：○    １．０倍以上１．３倍未満：△    １．０倍未満：×
【０１５０】
以上、１）〜３）により得られた評価結果を、下記表１に示した。
【表１】
2005164576.tif 000003
【０１５１】
輝尽性蛍光体層を被覆する保護フィルムの表面の算術平均傾斜Δａが０．０１３以上であるものは、表面の算術平均傾斜Δａが０．００９であるものに対し、傷に対する強度が１．３倍以上であった。
【０１５２】
励起光吸収層に着色剤を入れた場合と入れない場合では、入れたもののほうが画像ムラや線状ノイズが少なかった。
【０１５３】
以上示したように、本発明によれば、高い耐傷性を有しながら、画像のムラや線状ノイズがなく、かつ鮮鋭度の向上した放射線画像を形成することができる放射線画像変換パネルを得ることができる。
【図面の簡単な説明】
【０１５４】
【図１】本発明の放射線画像変換パネルの形態例を示す断面図である。
【図２】本発明の放射線画像変換パネルの輝尽性蛍光体層の形成方法を示す断面図である。
【図３】放射線画像変換パネルを用いた撮像方法を示す模式図である。
【符号の説明】
【０１５５】
１０ 蛍光体シート
１１ 支持体
１２ 輝尽性蛍光体層
２０ 防湿性保護フィルム
【図１】
2005164576.tif 000004
【図２】
2005164576.tif 000005
【図３】
2005164576.tif 000006